ПОЛИЭФИРНАЯ ПЛЕНКА, СПОСОБ ЕЕ ПОЛУЧЕНИЯ И СПОСОБ ВОСПРОИЗВОДСТВА ПОЛИЭТИЛЕНТЕРЕФТАЛАТНОЙ ЕМКОСТИ, В КОТОРОЙ ОНА ИСПОЛЬЗУЕТСЯ

1. Полиэфирная пленка, которая включает сополимеризованную полиэфирную смолу, в которой сополимеризованы диол и дикарбоновая кислота, и которая опционально содержит гомополиэтилентерефталатную (HOMO-PET) смолу, причем энтальпия плавления (ΔHm), измеренная с помощью дифференциальной сканирующей калориметрии, больше или равна 9 Дж/г, а степень комкования составляет 10% или менее.
3
2. Полиэфирная пленка по п.1, имеющая прочность на отслаивание 150 гс/см или более.
3. Полиэфирная пленка по п.1, имеющая температуру плавления (Tm), измеренную с помощью дифференциальной сканирующей калориметрии, от 190°C до 230°C.
4. Полиэфирная пленка по п.1, имеющая степень термоусадки от 45% до 85% в первом направлении после термообработки при температуре 100°C в течение 10 с.
5. Полиэфирная пленка по п.1, имеющая степень термоусадки 7% или менее во втором направлении, перпендикулярном первому направлению, после термообработки при температуре 100°C в течение 10 с.
6. Полиэфирная пленка по п.1, которая содержит гомополиэтилентерефталатную смолу в количестве от 0,5 вес.% до 37 вес.% от полного веса сополимеризованной полиэфирной смолы и гомополиэтилентерефталатной смолы.
7. Полиэфирная пленка по п.1, в которой диол содержит этиленгликоль и по меньшей мере один сомономер, выбранный из группы, состоящей из неопентилгликоля и диэтиленгликоля, в количестве 10 мол.% или более.
8. Полиэфирная пленка по п.1, содержащая неопентилгликоль в количестве от 5 мол.% до 35 мол.% и диэтиленгликоль в количестве от 1 мол.% до 10 мол.%.
9. Способ получения полиэфирной пленки, включающий:
получение сополимеризованной полиэфирной смолы, в которой сополимеризованы диол и дикарбоновая кислота;
опционально, добавление гомополиэтилентерефталатной (HOMO-PET) смолы в сополимеризованную полиэфирную смолу и затем экструдирование смол из расплава при температуре от 250°C до 300°C, чтобы получить невытянутый лист;
вытягивание невытянутого листа с последующим его термоусаживанием при температуре от 70°C до 100°C с получением полиэфирной пленки,
причем энтальпия плавления (ΔHm) полиэфирной пленки, измеренная с помощью дифференциальной сканирующей калориметрии, составляет 9 Дж/г или более, а степень комкования полиэфирной пленки составляет 10% или менее.
10. Способ регенерации полиэтилентерефталатной емкости, включающий:
предоставление полиэтилентерефталатной (PET) емкости, снабженной полиэфирной пленкой по п.1;
измельчение полиэтилентерефталатной (PET) емкости, снабженной полиэфирной пленкой, для получения хлопьев;
термообработку хлопьев для получения регенерированной полиэфирной крошки,
причем степень комкования хлопьев составляет 10% или менее, и хлопья содержат первые хлопья, полученные при измельчении полиэтилентерефталатной (PET) емкости, и вторые хлопья, полученные измельчением полиэфирной пленки.